(57)【特許請求の範囲】
【請求項１】
鋼線の外周面に熱硬化性樹脂又は常温硬化性樹脂を被覆して内部被覆層を形成し、該内部被覆層の外周面に熱可塑性樹脂からなりヒレ状凸部を有する外部被覆層を形成して直線状被覆鋼線を形成した後、該直線状被覆鋼線の端部の前記被覆層を剥がし、該剥がした部分にボタンヘッドを形成し、該ボタンヘッドが形成された前記直線状被覆鋼線を軸筋として用途に応じた所定数量を配筋し、その外周面にらせん筋を配筋して鉄筋籠を形成した後、前記ボタンヘッドに端板を係合し、前記鉄筋籠を型枠に取り付けた後、油圧ジャッキで前記端板を把持して前記鉄筋籠を緊張しつつ前記型枠にコンクリートを注入して該コンクリートを遠心成形し、該遠心成形の後、前記鉄筋籠を前記コンクリート内に配置したプレストレスコンクリートを加熱養生し、該加熱養生の後、前記油圧ジャッキによる前記鉄筋籠の緊張を解除して前記プレストレスコンクリートを前記型枠から脱型してなることを特徴とするプレストレストコンクリートポール又はパイル。
【請求項２】
鋼線の外周面に熱硬化性樹脂又は常温硬化性樹脂を被覆して内部被覆層を形成する工程と、
該内部被覆層の外周面に熱可塑性樹脂からなりヒレ状凸部を有する外部被覆層を形成して直線状被覆鋼線を形成する工程と、
前記直線状被覆鋼線の端部の前記被覆層を剥がし、該剥がした部分にボタンヘッドを形成する工程と、
前記ボタンヘッドが形成された前記直線状被覆鋼線を軸筋として用途に応じた所定数量を配筋し、その外周面にらせん筋を配筋して鉄筋籠を形成する工程と、
前記ボタンヘッドに端板を係合する工程と、
前記鉄筋籠を型枠に取り付け、油圧ジャッキで前記端板を把持し前記鉄筋籠を緊張する工程と、
前記型枠にコンクリートを注入する工程と、
前記コンクリートを遠心成形する工程と、
前記鉄筋籠を前記コンクリート内に配置したプレストレストコンクリートを加熱養生す工程と、
前記油圧ジャッキによる前記鉄筋籠の緊張を解除する工程と、
前記プレストレストコンクリートを前記型枠から脱型する工程とからなることを特徴とするプレストレストコンクリートポール又はパイルの製造方法。
【発明の詳細な説明】
【技術分野】
【０００１】本発明は、電柱やパイルに用いるプレストレストコンクリート（以下「ＰＣコンクリート」という）製のポール又はパイルとその製造方法に関するものである。
【背景技術】
【０００２】
ＰＣコンクリ−トは、ＰＣ鋼線又は鋼材に予め緊張力を与えた後、コンクリートに埋め込んで、そのコンクリートの固化後に、ＰＣ鋼線又は鋼材の両端を開放してコンクリートにプレストレス  を導入する工法によって製造される。近年防食機能を持つ防錆被覆ＰＣ鋼線又は鋼材を緊張した後、直接コンクリ−ト内に埋め込むプレテンションボンド法が開発され、その有用性からこの方法が使用範囲を広げつつある。
【０００３】
プレテンションボンド法は、直接コンクリ−トとＰＣ鋼線又は鋼材が接触するため、コンクリ−トのひび割れ等の欠陥部からの水分等に由来するＰＣコンクリートの腐食進行が、特に問題になる。
【０００４】
またＰＣコンクリ−トポールは、送配電用、通信用架空電線路の支持物として使用されることが多い。各種構造体の緊張材として用いられるＰＣコンクリ−トも布設場所の環境条件による腐食促進要因（酸性雨、含塩水霧雨、ＳＯＸ 、ＮＯＸ ガス、日光、摩擦、微生物等）により、緊張状態で腐食が生じると急激に破断、又は土中埋設部付近の鋼線又は鋼材の劣化から倒壊事故が多発しているため、ＰＣコンクリ−トの防食対策は、極めて重要なテ−マになっている。
【０００５】
特に、港湾施設、海上資源掘削装置等の沿岸又は海洋環境にある緊張材として用いられるＰＣコンクリ−トポールは、コンクリ−ト中の塩分濃度が増大し、鋼線又は鋼材が腐蝕し、発生した錆によって鋼線又は鋼材とコンクリ−トとの付着力が低下し、ＰＣコンクリ−トポールの強度が低下し、破断することもある。
【０００６】
ＰＣコンクリ−トポールの防食対策としては、特開平６−１６６９７１号公報に記載のように、ＰＣ鋼線又は鋼材の表面にポリエチレン等からなる熱可塑性樹脂からなる被覆層と、その表面にエポキシ樹脂等の熱硬化性樹脂を被覆した粗面層を形成したＰＣコンクリ−トが記載されている。
【特許文献１】特開平６−１６６９７１号公報
【０００７】
しかしながら、ポリエチレンは耐アルカリ性等の耐食性に優れるが、コンクリートとの付着性は悪い。またエポキシ樹脂等の熱硬化性樹脂はコンクリートとの付着性はよいが耐アルカリ性等の耐食性が乏しい。また、熱硬化性樹脂を形成するためには、約１８０℃以上の加熱が必要である。一方、ポリエチレン等からなる熱可塑性樹脂は、約１５０℃で軟化し、約１８０℃以上に加熱すると原形を崩してしまう。したがって、ポリエチレン等からなる熱可塑性樹脂層の上にエポキシ樹脂等の熱硬化性樹脂の層を形成することができないという問題があった。
【０００８】
また耐塩性を有する鋼材として、Ｃｕ，Ｗ，Ｃｒ，Ｎｉ，Ｍｏ等を組み合わせて添加した成分のものが開示されている（特開昭５０−２３３１０号公報、特開昭５０−９８４２０号公報、特開昭６２−１８８７５４号公報）。
しかしながら、熱処理を繰り返すことにより、コストが上昇するため、使用が困難であった。
【特許文献２】特開昭５０−２３３１０号公報
【特許文献３】特開昭５０−９８４２０号公報
【特許文献４】特開昭６２−１８８７５４号公報
【発明の開示】
【発明が解決しようとする課題】
【０００９】上記の事情に鑑み、本発明は、ＰＣ鋼線又は鋼棒の耐食性と耐塩性を改善したＰＣコンクリートポール又はパイルその製造方法を提供するものである。
【課題を解決するための手段】
【００１０】上述の如き従来の問題を解決するために、本発明は、鋼線の外周面に熱硬化性樹脂又は常温硬化性樹脂を被覆して内部被覆層を形成し、該内部被覆層の外周面に熱可塑性樹脂からなりヒレ状凸部を有する外部被覆層を形成して直線状被覆鋼線を形成した後、該直線状被覆鋼線の端部の前記被覆層を剥がし、該剥がした部分にボタンヘッドを形成し、該ボタンヘッドが形成された前記直線状被覆鋼線を軸筋として用途に応じた所定数量を配筋し、その外周面にらせん筋を配筋して鉄筋籠を形成した後、前記ボタンヘッドに端板を係合し、前記鉄筋籠を型枠に取り付けた後、油圧ジャッキで前記端板を把持して前記鉄筋籠を緊張しつつ前記型枠にコンクリートを注入して該コンクリートを遠心成形し、該遠心成形の後、前記鉄筋籠を前記コンクリート内に配置したプレストレスコンクリートを加熱養生し、該加熱養生の後、前記油圧ジャッキによる前記鉄筋籠の緊張を解除して前記プレストレスコンクリートを前記型枠から脱型してなることで、ＰＣ鋼線又は鋼棒の耐食性と耐塩性を改善したＰＣコンクリートポール又はパイルを提供するものである。【００１１】
また、鋼線の外周面に熱硬化性樹脂又は常温硬化性樹脂を被覆して内部被覆層を形成する行程と、該内部被覆層の外周面に熱可塑性樹脂からなりヒレ状凸部を有する外部被覆層を形成して直線状被覆鋼線を形成する行程と、前記直線状被覆鋼線の端部の前記被覆層を剥がし、該剥がした部分にボタンヘッドを形成する行程と、前記ボタンヘッドが形成された前記直線状被覆鋼線を軸筋として用途に応じた所定数量を配筋し、その外周面にらせん筋を配筋して鉄筋籠を形成する工程と、前記ボタンヘッドに端板を係合する行程と、前記鉄筋籠を型枠に取り付け、油圧ジャッキで前記端板を把持し前記鉄筋籠を緊張する工程と、前記型枠にコンクリートを注入する工程と、前記コンクリートを遠心成形する工程と、前記鉄筋籠を前記コンクリート内に配置したプレストレストコンクリートを加熱養生する工程と、前記油圧ジャッキによる前記鉄筋籠の緊張を解除する行程と、前記プレストレストコンクリートを前記型枠から脱型する工程とからなるプレストレストコンクリートポール又はパイルの製造方法を構成したものである。
【発明の効果】
【００１２】本発明の防食被覆のＰＣコンクリートポールは、防錆力に優れ、コンクリートとの付着力のよい防錆被覆の鋼線及び鋼棒を有する高い耐食性と耐塩性を有するプレストレストコンクリートポール又はパイルが得られた。【００１３】そして本発明の製造方法は、普通のらせん筋を使用してもＰＣコンクリートポール又は及びパイルは十分性能を発揮することができる。
【発明を実施するための最良の形態】
【００１４】
以下に本発明の実施例を図面に基づいて、さらに詳しく説明するが、本発明は勿論これ等の実施例に限定されるものではない。
図１は、本発明のＰＣ鋼線又は鋼材の製造装置の一実施例を示す略示側面図、図２は、ＰＣ鋼線又は鋼材の製造装置に使用される押出機の実施例を示す断面図、図３は、ＰＣ鋼線又は鋼材の製造装置に使用される成形ダイス部分の実施例を示す断面図、図４は、ＰＣ鋼線又は鋼材の製造装置に使用される成形ダイスの実施例を示す断面図、図５は、ＰＣ鋼線又は鋼材の実施例を示す斜視図、図６は、図５のＡ−Ａ面で切断した断面視図である。
【００１５】
図１に示すように、先ず繰り出し装置１のリール２から、ＰＣ鋼線又は鋼材３が制動装置（図示せず）を経て連続して繰り出しできるようにする。繰り出されたＰＣ鋼線又は鋼材３は、熱硬化性樹脂供給装置４の硬化剤と組み合わせた樹脂液内に導入される。ここでＰＣ鋼線又は鋼材３に熱硬化性樹脂Ｐが塗布され、加熱装置５で約２００℃に加熱され、内層被覆材となる熱硬化性樹脂ＰがＰＣ鋼線又は鋼材３の外面に被覆される。
【００１６】
熱硬化性樹脂としてエポキシ樹脂を用いることが好適である。エポキシ樹脂は液状のものを用い、塗布は常温又は加熱下で行う。エポキシ樹脂は単独で加熱しても硬化せず、硬化剤の添加が必要である。本発明は、鋼線の外周面に熱硬化性樹脂を被覆して内部被覆層を形成してから連続して該内部被覆層の外周面を熱可塑性樹脂からなる外部被覆層を形成するので、高温硬化剤として例えばＤＤＳＡ（Ａｃｉｄ−Ａｎｈｙｄｒｉｄｅ）を用いる。その他、エポキシ樹脂は硬化樹脂の特性を満足させるように希釈材、充填材等を用いてもよい。
【００１７】
また、熱硬化性樹脂に代えて常温硬化性樹脂を用いてもよい。この場合は、ＰＣ鋼線又は鋼材３は、熱硬化性樹脂供給装置に代えて常温硬化性樹脂供給装置の噴霧機内に導入される。ここで内層被覆材となる常温硬化性樹脂が、噴霧機で噴霧される。そのため、ＰＣ鋼線又は鋼材３の外面は、常温硬化性樹脂で包み込まれるように被覆される。
【００１８】
本発明の常温硬化型液状樹脂としては、次のような三種に分類される、アクリル系等からなる二液性樹脂を使用することが好ましい。
（１）反応型アクリル系接着剤に分類される第二世代アクリル接着剤（ＳＧＡ）、変性アクリル系接着剤、ハニムーン接着剤と呼ばれる接着剤のうち、無溶剤タイプでアクリル系常温硬化型液状の接着剤に属するものが使用できる。例えばアクリレートモノマ−とメタアクリレートモノマーと各種エラストマーを主成分とし、硬化剤（有機過酸化物）と硬化促進剤（還元剤）とによって、レドックス重合反応型の硬化現象を示すものが使用できる。
（２）常温硬化型無溶剤アクリル系反応性液状組成物で、通常アクリルシラップと呼ばれる反応性液状材料も使用できる。例えばアクリレート系モノマーとアクリレート系オリゴマーとアクリレート系ポリマー等を主成分とし、硬化剤（有機過酸化物）と硬化促進剤（還元剤）とによってレドックス重合反応型の硬化現象を示すものも使用できる。
（３）常温硬化型無溶剤アクリル系反応性液状組成物で、アクリレート系モノマーを主成分とし、硬化剤（有機過酸化物）と硬化促進剤（還元剤）によってレドックス重合反応型の硬化現象を示すものも使用できる。
【００１９】
これ等の組成物には、必要に応じて熱可塑性樹脂粉末、熱硬化性樹脂粉末、無機質材粉末や屑材等の粉粒体を混合し、被覆時の流動粘度の調整や、接着性の向上や、止水性の向上や、熱安定性の向上等をはかることもできる。そして、主成分と硬化剤、硬化促進剤を均一に混合し、加圧状態で押出して被覆する。
【００２０】
被覆層が形成されたＰＣ鋼線又は鋼材３は、押出成形機８のクロスヘッド６内に導入される。図２に示すように、押出成形機８では溶融筒内８１から約２００℃で加熱された外層被覆材となる熱可塑性合成樹脂材料であるポリエチレン樹脂Ｅが、加熱溶融状態で押し出される。
【００２１】
図２、図３、図４に示すように、成形ダイス８２は中央に円形の中空部８３を有する円筒形状からなっており、その内面に多数の小さな凹溝８４が放射状に設けられ、これによって被覆層が被覆される。したがって外層被覆材となる熱可塑性合成樹脂材料であるポリエチレンの表面に凸部Ｓが形成される。成形ダイス８２はクロスヘッド６に対してモータ８５によって回転させられる。したがって図５に示すように、外層被覆材となる熱可塑性合成樹脂材料であるポリエチレン樹脂Ｅの表面に形成される凸部Ｓは、らせん条が形成される。
その後、冷却装置９で冷却された被覆ＰＣ鋼線又は鋼材Ｗは引き取り装置１０を経て巻き取り装置１２によりリール１１に巻き取られる。
【００２２】
本発明の防錆被覆のＰＣコンクリートポールにおける鋼線とコンクリートとの付着力を確認するためにコンクリート引き抜き試験を行った。
試験は、建材試験センターの「引き抜き試験による鉄筋とコンクリートとの付着強さ試験方法（ＪＳＴＭ）Ｃ２１０１」に準拠して実施した。
【００２３】
試験体は圧縮強度４０．７Ｎ・ｍｍ２のコンクリートに埋設したひれ山高さ０．１０７ｍｍ，０．１８０ｍｍの回転ひれを有し、被覆厚さ０．２９６ｍｍ，０．２２８ｍｍ，直径７ｍｍのＰＣ鋼線と圧縮強度４０．７Ｎ・ｍｍ２のコンクリートに埋設したひれ山高さ０．１０７ｍｍ，０．１８０ｍｍのストレートひれを有し、被覆厚さ０．２９６ｍｍ，０．２２８ｍｍ，直径７ｍｍのＰＣ鋼線と圧縮強度４０．７Ｎ・ｍｍ２のコンクリートに埋設したインデント付きで被覆がない直径７ｍｍのＰＣ鋼線とを用いた。
【００２４】万能引っ張り圧縮試験機（ミネベアＴＭＯ１０００００Ｘ）にて上記試験体にかかる荷重をロードセル、試験体付着位置の変異を変位計で測定した。なお、この試験は財団法人日本船舶品質管理協会製品安全評価センターにおいて、上記の設備を使用して行った。
なお、インデントＩ付き鋼線とは、図６に示すように、鋼線の表面に凹部を形成したものをいう。その結果、図７に示すように、本発明の防錆被覆鋼線の最大付着応力度は無被覆鋼線の１００％を超えており、高い付着性能を有していることが確認された。また、被覆表面のひれ状の凹凸加工は、鋼線の長さ方向のストレートひれの鋼線に比較してスパイラル状（回転ひれ）の鋼線のほうが付着応力は高いことが解る。【００２５】次に、本発明のＰＣコンクリートポール又はパイルの製造方法を説明する。
巻き取り装置１２によりリール１１に巻き取られたコイル状の被覆ＰＣ鋼線又は鋼材をまっすぐに延伸し一定長に切断する。
一定長に切断した後、軸筋の一端の被覆層をはがし、その部分にボタンヘッド加工を行う。図８に示すように、被覆ＰＣ鋼線又は鋼材Ｗの一端を押し電極１０１で把持し、押し電極１０１から一定長間隔を置いてクランプ電極１０２で被覆ＰＣ鋼線又は鋼材Ｗを把持し、５００ボルトの電圧を両電極にかけ、押し電極１０１をクランプ電極１０２方向に押圧する。図９に示すように、数分後押し電極１０１側に軸筋の一端にボタンヘッドＢが形成される。図１０に示すように、ボタンヘッドＢは端板１１１に係合され、その後の被覆ＰＣ鋼線又は鋼材のプレストレスの緊張のために用いられる。【００２６】
ボタンヘッドＢが形成された被覆ＰＣ鋼線又は鋼材は軸筋として用途に応じて所定数量を配筋する。一方、熱可塑性樹脂からなる被覆層を形成した又は熱可塑性樹脂からなる被覆層を形成しないらせん筋を編組機により正確に組立てる。前記配筋された軸筋とらせん筋を編組して軸筋とらせん筋を結束又は溶接し鉄筋籠を形成する。次いで図１０に示すように、鉄筋籠の両端に端板１１１が設けられる。
【００２７】
次いで、鉄筋籠を型枠に取り付け、油圧ジャッキで端板を把持し一気に４０ないし１００ｋｇ／ｍｍ２の緊張が加えられる。型枠に鉄筋籠を収納した後、型枠にコンクリートを注入する。型枠の回転数、回転時間を自動制御し、遠心成形してコンクリートを締め固めする。その後、約８０℃の温度で８時間養生する。その後、鉄筋籠の緊張を解除し、ＰＣコンクリートポール及びパイルに圧縮強度を与えプレストレスが導入される。その後、脱型し図１１に示す軸筋２００とらせん筋２０１とコンクリート２０２とからなるＰＣコンクリートポール及びパイルが完成品として形成される。
なお、上記実施例では、ＰＣコンクリートポール及びパイルが円柱状に成形されるものを示したが、通常の方法で、角柱状に成形し、壁体に形成することもできる。
【００２８】
鋼線の外周面に熱硬化性樹脂を被覆して内部被覆層を形成し、該内部被覆層の外周面を熱可塑性樹脂からなりヒレ状凸部を有する外部被覆層を形成した直線状被覆鋼線の外周面に、熱可塑性樹脂からなる被覆層を形成しない普通らせん筋を捲回して、これにコンクリートを遠心成形したプレストレストコンクリートポール（改良品）と、鋼線の外周面にらせん鋼線を捲回して、これにコンクリートを遠心成形したプレストレストコンクリートポール（標準品）とについて曲げ試験を行ったところ、表１及び図１２に示すように、改良品は標準品と同様なたわみ値を示し、設計破壊荷重以上の値を示し、曲げ変形能力を有していることが明らかになった。
【表１】
0005288817.tif 000002
【００２９】本発明の防錆被覆のＰＣコンクリートポールにおける防錆効果について試験した結果について説明する。
図１３に示すように、試料は直径７ｍｍのインデント付き鋼線にポリエチレン樹脂を３００ミクロンの厚さに被覆した３００ｍｍ長の試験片に、両端切断面からの水分の浸入を防止するためにパテ状詰め物で処理したものを試料１とし、試料１の中央部分を幅３ｍｍ、長さ３０ｍｍの被覆層を切除した試料２とをそれぞれ３本用意した試験方法は、ＪＩＳ  Ｚ  ２３７１中性塩水噴霧試験の方法を用い、試験時間は２０００時間とした。試験後、試料に錆の発生の有無を観察した。試験結果は表２のとおりであった。
0005288817.tif 000003
【００３０】
本発明の防錆被覆のＰＣコンクリートポールはコンクリート中における塩分による腐蝕に対して優れた耐食性を有するものであり、沿岸又は海洋環境にあるＰＣコンクリートポール又はパイル等に使用すれば、これらの構築物の安全性、耐久性を向上させることができるものである。
【図面の簡単な説明】
【００３１】
【図１】本発明のＰＣ鋼線又は鋼材の製造装置の一実施例を示す略示側面図である。
【図２】ＰＣ鋼線又は鋼材の製造装置に使用される押出機の実施例を示す断面図である。
【図３】ＰＣ鋼線又は鋼材の製造装置に使用される成形ダイス部分の実施例を示す断面図である。
【図４】ＰＣ鋼線又は鋼材の製造装置に使用される成形ダイスの実施例を示す断面図である。
【図５】ＰＣ鋼線又は鋼材の実施例を示す斜視図である。
【図６】インデント付き鋼線の一実施例を示す斜視図である。
【図７】本発明の防錆被覆のＰＣコンクリートポールにおける鋼線とコンクリートとの付着力を確認するためにコンクリート引き抜き試験を示す比較図である。
【図８】ボタンヘッド加工装置の概略図である。
【図９】ボタンヘッドの一実施例を示す部分斜視図である。
【図１０】本発明のボタンヘッド加工装置の部分斜視図である。
【図１１】本発明のＰＣコンクリートポール及びパイルの部分斜視図である。
【図１２】本発明のＰＣコンクリートポール及びパイルの曲げ試験図である。
【図１３】本発明のＰＣコンクリートポール及びパイルの防錆効果を試験するための試料の概略図である。
【符号の説明】
【００３２】
１              繰り出し装置
２              リール
３              ＰＣ鋼線又は鋼材
４              熱硬化性樹脂供給装置
５              加熱装置
６              押出成形機のクロスヘッド
７              押出成形機の成形ダイス
８              押出成形機
９              冷却装置
１０            引き取り装置
１１            リール
１２            巻き取り装置
【図１】
0005288817.tif 000004
【図２】
0005288817.tif 000005
【図３】
0005288817.tif 000006
【図４】
0005288817.tif 000007
【図５】
0005288817.tif 000008
【図６】
0005288817.tif 000009
【図７】
0005288817.tif 000010
【図８】
0005288817.tif 000011
【図９】
0005288817.tif 000012
【図１０】
0005288817.tif 000013
【図１１】
0005288817.tif 000014
【図１２】
0005288817.tif 000015
【図１３】
0005288817.tif 000016